【手続補正書】
【提出日】平成23年8月11日(2011.8.11)
【手続補正１】
【補正対象書類名】明細書
【補正対象項目名】００２６
【補正方法】変更
【補正の内容】
【００２６】
一態様によれば、本開示は、食品包装、電子機器、消費財、キラルなクロマトグラフィー媒体、ポリマー試薬、およびポリマー触媒に適した材料を提供し、該材料は、本明細書に記載のように提供されたポリマーを含む。いくつかの実施形態において、材料は耐油性である。いくつかの実施形態において、材料はフィルムである。若干の実施形態において、材料は押出し成形される。若干の実施形態において、材料は熱成形される。
本発明は、例えば以下の項目を提供する。
（項目１）
式Ｉ
【化９９】
2010536799.tif 000001
の二金属錯体
［式中、
Ｍは、金属原子であり、
Ｘは、求核基であり、
ｎは、０〜２の整数（両端を含む）であり、
Ｌ１、Ｌ２、Ｙ１、およびＹ２は、出現する毎に独立に、−Ｏ−、−Ｐ（Ｒ'）２−、
＝ＮＲ'−、または−Ｎ（Ｒ'）２−であり、
【化１００】
2010536799.tif 000002
は、出現する毎に、Ｃ２〜１２脂肪族；Ｃ７〜１２アリールアルキル；６員〜１０員のアリール；窒素、酸素または硫黄から独立に選択される１個〜４個のヘテロ原子を有する５員〜１０員のヘテロアリール；ならびに窒素、酸素および硫黄からなる群から独立に選択される１個〜２個のヘテロ原子を有する４員〜７員の複素環式からなる群から選択される置換されていてもよい部分であり、
【化１０１】
2010536799.tif 000003
は、出現する毎に、Ｃ７〜１２アリールアルキル；６員〜１０員のアリール；および窒素、酸素または硫黄から独立に選択される１個〜４個のヘテロ原子を有する５員〜１０員のヘテロアリールからなる群から選択される置換されていてもよい部分であり、
【化１０２】
2010536799.tif 000004
は、各
【化１０３】
2010536799.tif 000005
のアリール環またはヘテロアリール環に直接連結された単結合を表し、
Ｒ'は、出現する毎に、水素であるか；またはＣ３〜Ｃ１４炭素環、Ｃ６〜Ｃ１０アリ
ール基、Ｃ３〜Ｃ１４複素環、およびＣ５〜Ｃ１０ヘテロアリール基からなる群から選択される置換されていてもよい部分；または置換されていてもよいＣ２〜２０脂肪族基であり、ここで、１つまたは複数のメチレン単位は、独立に、−ＮＲｙ−、−Ｎ（Ｒｙ）Ｃ（Ｏ）−、−Ｃ（Ｏ）Ｎ（Ｒｙ）−、−ＯＣ（Ｏ）Ｎ（Ｒｙ）−、−Ｎ（Ｒｙ）Ｃ（Ｏ）Ｏ−、−ＯＣ（Ｏ）Ｏ−、−Ｏ−、−Ｃ（Ｏ）−、−ＯＣ（Ｏ）−、−Ｃ（Ｏ）Ｏ−、−Ｓ−、−ＳＯ−、−ＳＯ２−、−Ｃ（＝Ｓ）−、−Ｃ（＝ＮＲｙ）−、−Ｃ（＝ＮＯＲｙ）−または−Ｎ＝Ｎ−で代替されていてもよいか；あるいは２つのＲ'が、それらの間にあ
る原子と一緒になって、単環式または二環式の５員環〜１２員環を形成し；
ここで、置換基は、１つまたは複数の有機カチオンを含むことができ、
Ｒｙは、出現する毎に独立に、水素、または置換されていてもよいＣ１〜６脂肪族基である］。
（項目２）
Ｍが典型金属である、項目１に記載の二金属錯体。
（項目３）
Ｍが、５族〜１２族（両端を含む）からの遷移金属、ホウ素、およびアルミニウムからなる群から選択される、項目１に記載の二金属錯体。
（項目４）
Ｍが、ランタニドから選択される、項目１に記載の二金属錯体。
（項目５）
Ｍが、Ｃｒ、Ｍｎ、Ｖ、Ｆｅ、Ｃｏ、Ｍｏ、Ｗ、Ｒｕ、Ｔｉ、Ａｌ、Ｚｒ、ＨｆおよびＮｉからなる群から選択される、項目３に記載の二金属錯体。
（項目６）
ＭがＣｏである、項目５に記載の二金属錯体。
（項目７）
軸性キラリティーを有する元素を含む、項目１から６のいずれか一項に記載の二金属錯体。
（項目８）
軸性キラリティーを有する前記元素が、次式
【化１０４】
2010536799.tif 000006
を有する式Ｉの部分に含まれる、項目７に記載の二金属錯体。
（項目９）
前記軸性キラリティーが、次式
【化１０５】
2010536799.tif 000007
に示す結合Ｂ１の周りの分子の回転障害に由来する、項目７に記載の二金属錯体。
（項目１０）
前記錯体が、式Ｉ−ａ
【化１０６】
2010536799.tif 000008
［式中、
Ｑは、出現する毎に、Ｃ３〜Ｃ１４炭素環、Ｃ６〜Ｃ１０アリール基、Ｃ３〜Ｃ１４複素環、およびＣ５〜Ｃ１０ヘテロアリール基からなる群から選択される置換されていてもよい部分であるか；または置換されていてもよいＣ２〜２０脂肪族基であり、ここで、１つまたは複数のメチレン単位は、独立に、−ＮＲｙ−、−Ｎ（Ｒｙ）Ｃ（Ｏ）−、−Ｃ（Ｏ）Ｎ（Ｒｙ）−、−ＯＣ（Ｏ）Ｎ（Ｒｙ）−、−Ｎ（Ｒｙ）Ｃ（Ｏ）Ｏ−、−ＯＣ（Ｏ）Ｏ−、−Ｏ−、−Ｃ（Ｏ）−、−ＯＣ（Ｏ）−、−Ｃ（Ｏ）Ｏ−、−Ｓ−、−ＳＯ−、−ＳＯ２−、−Ｃ（＝Ｓ）−、−Ｃ（＝ＮＲｙ）−、−Ｃ（＝ＮＯＲｙ）−、または−Ｎ＝Ｎ−で代替されていてもよく；
Ｒｙは、出現する毎に独立に、水素であるか、または置換されていてもよいＣ１〜６脂肪族基であり；
Ｒ１およびＲ２は、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙであるか、あるいはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；窒素、酸素および硫黄からなる群から独立に選択される１個〜２個のへテロ原子を有する４員〜７員の複素環式からなる群から選択される置換されていてもよい基であるか、あるいは
Ｒ１およびＲ２は、それらの間にある原子と一緒になって、置換されていてもよい４員〜１４員の炭素環、置換されていてもよい４員〜１４員の複素環、置換されていてもよい６員〜１０員のアリール基、または窒素、酸素もしくは硫黄から独立に選択される１個〜４個のへテロ原子を有する置換されていてもよい５員〜１０員のヘテロアリール基を形成し、
Ｒ３およびＲ４は、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒ、−ＮＲｙＣ（Ｏ）ＯＲｙであるか；あるいはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；窒素、酸素および硫黄からなる群から独立に選択される１個〜２個のへテロ原子を有する４員〜７員の複素環式からなる群から選択される置換されていてもよい基である］
を有する、項目１に記載の二金属錯体。
（項目１１）
前記錯体が、式Ｉ−ｂ
【化１０７】
2010536799.tif 000009
［式中、
Ｑは、出現する毎に、Ｃ３〜Ｃ１４炭素環、Ｃ６〜Ｃ１０アリール基、Ｃ３〜Ｃ１４複素環、およびＣ５〜Ｃ１０ヘテロアリール基からなる群から選択される置換されていてもよい部分であるか；または置換されていてもよいＣ２〜２０脂肪族基であり、ここで、１つまたは複数のメチレン単位は、独立に、−ＮＲｙ−、−Ｎ（Ｒｙ）Ｃ（Ｏ）−、−Ｃ（Ｏ）Ｎ（Ｒｙ）−、−ＯＣ（Ｏ）Ｎ（Ｒｙ）−、−Ｎ（Ｒｙ）Ｃ（Ｏ）Ｏ−、−ＯＣ（Ｏ）Ｏ−、−Ｏ−、−Ｃ（Ｏ）−、−ＯＣ（Ｏ）−、−Ｃ（Ｏ）Ｏ−、−Ｓ−、−ＳＯ−、−ＳＯ２−、−Ｃ（＝Ｓ）−、−Ｃ（＝ＮＲｙ）−、−Ｃ（＝ＮＯＲｙ）−、または−Ｎ＝Ｎ−で代替されていてもよく；
Ｒｙは、出現する毎に独立に、水素であるか、または置換されていてもよいＣ１〜６脂肪族基であり；
Ｒ５、Ｒ５ａおよびＲ５ｂは、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙであるか；あるいはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；ならびに窒素、酸素および硫黄からなる群から独立に選択される１個〜２個のへテロ原子を有する４員〜７員の複素環式からなる群から選択される置換されていてもよい基であり、ここで、隣接するＲ５基、Ｒ５ａ基またはＲ５ｂ基は、一緒になって、０個〜４個のへテロ原子を含む、置換されていてもよい飽和、部分不飽和の、または芳香族の５員環〜１２員環を形成する］
を有する、項目１に記載の二金属錯体。
（項目１２）
式Ｉ−ｃ
【化１０８】
2010536799.tif 000010
［式中、
Ｑは、出現する毎に、Ｃ３〜Ｃ１４炭素環、Ｃ６〜Ｃ１０アリール基、Ｃ３〜Ｃ１４複素環、およびＣ５〜Ｃ１０ヘテロアリール基からなる群から選択される置換されていてもよい部分であるか、または置換されていてもよいＣ２〜２０脂肪族基であり、ここで、１つまたは複数のメチレン単位は、独立に、−ＮＲｙ−、−Ｎ（Ｒｙ）Ｃ（Ｏ）−、−Ｃ（Ｏ）Ｎ（Ｒｙ）−、−ＯＣ（Ｏ）Ｎ（Ｒｙ）−、−Ｎ（Ｒｙ）Ｃ（Ｏ）Ｏ−、−ＯＣ（Ｏ）Ｏ−、−Ｏ−、−Ｃ（Ｏ）−、−ＯＣ（Ｏ）−、−Ｃ（Ｏ）Ｏ−、−Ｓ−、−ＳＯ−、−ＳＯ２−、−Ｃ（＝Ｓ）−、−Ｃ（＝ＮＲｙ）−、−Ｃ（＝ＮＯＲｙ）−、または−Ｎ＝Ｎ−で代替されていてもよく；
Ｒｙは、出現する毎に独立に、水素であるか、または置換されていてもよいＣ１〜６脂肪族基であり；
Ｒ５、Ｒ６、Ｒ７、Ｒ８、およびＲ９は、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙであるか；あるいはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；ならびに窒素、酸素および硫黄からなる群から独立に選択される１個〜２個のへテロ原子を有する４員〜７員の複素環式からなる群から選択される置換されていてもよい基であり、ここで、隣接するＲ６基、Ｒ７基、Ｒ８基、またはＲ９基は、一緒になって、０個〜４個のへテロ原子を含み置換されていてもよい飽和、部分不飽和、または芳香族の５員環〜１２員環を形成することができる］
を有する、項目１に記載の二金属錯体。
（項目１３）
式ＩＩ
【化１０９】
2010536799.tif 000011
［式中、
Ｑは、出現する毎に、Ｃ３〜Ｃ１４炭素環、Ｃ６〜Ｃ１０アリール基、Ｃ３〜Ｃ１４複素環、およびＣ５〜Ｃ１０ヘテロアリール基からなる群から選択される置換されていてもよい部分であるか、または置換されていてもよいＣ２〜２０脂肪族基であり、ここで、１つまたは複数のメチレン単位は、独立に、−ＮＲｙ−、−Ｎ（Ｒｙ）Ｃ（Ｏ）−、−Ｃ（Ｏ）Ｎ（Ｒｙ）−、−ＯＣ（Ｏ）Ｎ（Ｒｙ）−、−Ｎ（Ｒｙ）Ｃ（Ｏ）Ｏ−、−ＯＣ（Ｏ）Ｏ−、−Ｏ−、−Ｃ（Ｏ）−、−ＯＣ（Ｏ）−、−Ｃ（Ｏ）Ｏ−、−Ｓ−、−ＳＯ−、−ＳＯ２−、−Ｃ（＝Ｓ）−、−Ｃ（＝ＮＲｙ）−、−Ｃ（＝ＮＯＲｙ）−、または−Ｎ＝Ｎ−で代替されていてもよく；
Ｒｙは、出現する毎に独立に、水素であるか、または置換されていてもよいＣ１〜６脂肪族基であり；
Ｒ１およびＲ２は、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙであるか；あるいはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；窒素、酸素および硫黄からなる群から独立に選択される１個〜２個のへテロ原子を有する４員〜７員の複素環式からなる群から選択される置換されていてもよい基であるか、あるいは
Ｒ１およびＲ２は、それらの間にある原子と一緒になって、置換されていてもよい４員〜１４員の炭素環、置換されていてもよい４員〜１４員の複素環、置換されていてもよい６員〜１０員のアリール基、あるいは窒素、酸素または硫黄から独立に選択される１個〜４個のへテロ原子を有する置換されていてもよい５員〜１０員のヘテロアリール基を形成し、
Ｒ３、Ｒ４、Ｒ５、Ｒ６、Ｒ７、Ｒ８およびＲ９は、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙであるか；またはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；ならびに窒素、酸素および硫黄からなる群から独立に選択される１個〜２個のへテロ原子を有する４員〜７員の複素環式からなる群から選択される置換されていてもよい基であり、ここで、隣接するＲ６基、Ｒ７基、Ｒ８基およびＲ９基は、一緒になって、０個〜４個のへテロ原子を含み置換されていてもよい飽和、部分不飽和、または芳香族の５員環〜１２員環を形成する］
を有する、項目１に記載の二金属錯体。
（項目１４）
ＭがＣｏである、項目１３に記載の二金属錯体。
（項目１５）
ｎが０である、項目１または項目１３に記載の二金属錯体。
（項目１６）
ｎが１である、項目１または項目１３に記載の二金属錯体。
（項目１７）
ｎが２である、項目１または項目１３に記載の二金属錯体。
（項目１８）
Ｘがハロゲンである、項目１または項目１３に記載の二金属錯体。
（項目１９）
ＸがＣｌである、項目１８に記載の二金属錯体。
（項目２０）
Ｑが、置換されていてもよいＣ５〜１０脂肪族である、項目１３に記載の二金属錯体。
（項目２１）
Ｑが、置換されていてもよいＣ６〜８脂肪族である、項目２０に記載の二金属錯体。
（項目２２）
Ｑが、置換されていてもよい１，２−シクロヘキシルである、項目２１に記載の二金属錯体。
（項目２３）
ビアリールの間を連結する結合が、Ｓキラリティーを有する場合に、Ｑが、（Ｒ，Ｒ）−１，２−シクロヘキシルである、項目２２に記載の二金属錯体。
（項目２４）
ビアリールの間を連結する結合が、Ｒキラリティーを有する場合に、Ｑが、（Ｓ，Ｓ）−１，２−シクロヘキシルである、項目２２に記載の二金属錯体。
（項目２５）
Ｒ１およびＲ２が、それらの間にある原子と一緒になって、６員〜１０員のアリール基；４員〜１４員の炭素環；あるいは窒素環、酸素環または硫黄環から独立に選択される１個〜４個のへテロ原子を有する５員〜１０員のヘテロアリール基を形成する、項目１３に記載の二金属錯体。
（項目２６）
Ｒ１およびＲ２が、それらの間にある原子と一緒になって、６員〜１０員のアリール環を形成する、項目２５に記載の二金属錯体。
（項目２７）
Ｒ１およびＲ２が、それらの間にある原子と一緒になって、６員のアリール環を形成する、項目２６に記載の二金属錯体。
（項目２８）
Ｒ１およびＲ２が、それらの間にある原子と一緒になって、
【化１１０】
2010536799.tif 000012
を形成する、項目２７に記載の二金属錯体。
（項目２９）
Ｒ１およびＲ２が、それらの間にある原子と一緒になって、
【化１１１】
2010536799.tif 000013
を形成する、項目２５に記載の二金属錯体。
（項目３０）
Ｒ３、Ｒ４、Ｒ５、Ｒ６およびＲ８が、それぞれ水素である、項目１３に記載の二金属錯体。
（項目３１）
Ｒ３、Ｒ４、Ｒ５、Ｒ６、Ｒ７、Ｒ８およびＲ９が、それぞれ水素である、項目１３に記載の二金属錯体。
（項目３２）
Ｒ３、Ｒ４、Ｒ５、Ｒ６、Ｒ７、Ｒ８およびＲ９の中の１つまたは複数が、有機カチオンで置換されている、項目１３に記載の二金属錯体。
（項目３３）
前記有機カチオンが、第４級アンモニウム基である、項目３２に記載の二金属錯体。
（項目３４）
各有機カチオンが、求核基であるＸで錯化されている、項目３２に記載の二金属錯体。
（項目３５）
Ｘが、２，４−ジニトロフェノレートアニオンである、項目３４に記載の二金属錯体。
（項目３６）
Ｒ７およびＲ９が、Ｃ１〜１２脂肪族；および窒素、酸素および硫黄からなる群から独立に選択される１個〜４個のへテロ原子を有するＣ１〜１２へテロ脂肪族からなる群から選択される、独立に、置換されていてもよい基である、項目１３に記載の二金属錯体。
（項目３７）
Ｒ７およびＲ９が、独立に、置換されていてもよいＣ１〜６脂肪族基である、項目３６に記載の二金属錯体。
（項目３８）
Ｒ７およびＲ９が、ｔ−ブチルである、項目３７に記載の二金属錯体。
（項目３９）
ラセミ型である、項目１または項目１３に記載の二金属錯体。
（項目４０）
非ラセミ型である、項目１または項目１３に記載の二金属錯体。
（項目４１）
軸対称をもつ、項目１または項目１３に記載の二金属錯体。
（項目４２）
触媒である、項目１または項目１３に記載の二金属錯体。
（項目４３）
式ＩＩ−ａ
【化１１２】
2010536799.tif 000014
を有する、項目１３に記載の二金属錯体。
（項目４４）
式ＩＩ−ｂ
【化１１３】
2010536799.tif 000015
を有する、項目４３に記載の二金属錯体。
（項目４５）
【化１１４】
2010536799.tif 000016
【化１１５】
2010536799.tif 000017
【化１１６】
2010536799.tif 000018
【化１１７】
2010536799.tif 000019
から選択される、項目４３に記載の二金属錯体。
（項目４６）
式ＩＩ−ｃ
【化１１８】
2010536799.tif 000020
を有する、項目１３に記載の二金属錯体。
（項目４７）
式
【化１１９】
2010536799.tif 000021
のポリマー
［式中、
Ｒａは、Ｃ１〜１２脂肪族；窒素、酸素および硫黄からなる群から独立に選択される１個〜４個のへテロ原子を有するＣ１〜１２へテロ脂肪族；６員〜１０員のアリール；窒素、酸素または硫黄から独立に選択される１個〜４個のへテロ原子を有する５員〜１０員のヘテロアリール；窒素、酸素および硫黄からなる群から独立に選択される１個〜２個のへテロ原子を有する４員〜７員の複素環式からなる群から選択される置換されていてもよい基であり、
ＲｂおよびＲｃは、それぞれ独立に、水素であるか、あるいはＣ１〜１２脂肪族；窒素、酸素および硫黄からなる群から独立に選択される１個〜４個のへテロ原子を有するＣ１〜１２へテロ脂肪族；６員〜１０員のアリール；窒素、酸素または硫黄から独立に選択される１個〜４個のへテロ原子を有する５員〜１０員のヘテロアリール；ならびに窒素、酸素および硫黄からなる群から独立に選択される１個〜２個のへテロ原子を有する４員〜７員の複素環式からなる群から選択される置換されていてもよい基であり、
ここで、（ＲａおよびＲｃ）、（ＲｂおよびＲｃ）および（ＲａおよびＲｂ）のいずれも、それらの間にある原子と一緒になって、置換されていてもよいＣ３〜Ｃ１４炭素環、置換されていてもよいＣ３〜Ｃ１４複素環、置換されていてもよいＣ６〜Ｃ１０アリール、および置換されていてもよいＣ５〜Ｃ１０ヘテロアリールからなる群から選択される１つまたは複数の環を形成することができ、
ここで、ポリマーのエナンチオマー過剰率は、９０％を超える］。
（項目４８）
異なる２種の反復単位（ここで、該異なる２種の反復単位中のＲａ、ＲｂおよびＲｃは、すべて同一であるとは限らない）からなるコポリマーを含む、項目４７に記載のポリマー。
（項目４９）
異なる３種以上の反復単位（ここで、該異なる各反復単位中のＲａ、ＲｂおよびＲｃは、他の異なる反復単位のいずれかのＲａ、ＲｂおよびＲｃと同一であるとは限らない）からなるコポリマーを含む、項目４７に記載のポリマー。
（項目５０）
ランダムコポリマーである、項目４７から項目４９のいずれか一項に記載のポリマー。
（項目５１）
テーパー型コポリマーである、項目４７から項目４９のいずれか一項に記載のポリマー。
（項目５２）
ブロックコポリマーである、項目４７から項目４９のいずれか一項に記載のポリマー。
（項目５３）
項目１に記載の二金属錯体を含む、項目４７に記載のポリマー。
（項目５４）
項目１に記載の二金属錯体の残留物を含む、項目４７に記載のポリマー。
（項目５５）
有機カチオンとＸとの塩をさらに含む、項目５４に記載のポリマー。
（項目５６）
Ｒｃが水素である、項目４７に記載のポリマー。
（項目５７）
Ｒｂが水素である、項目４７に記載のポリマー。
（項目５８）
ＲｂおよびＲｃが、両方とも水素である、項目４７に記載のポリマー。
（項目５９）
Ｒａが、置換されていてもよいＣ１〜１２脂肪族である、項目５８に記載のポリマー。
（項目６０）
Ｒａが、窒素、酸素および硫黄からなる群から独立に選択される１個〜４個のへテロ原子を有する置換されていてもよいＣ１〜１２へテロ脂肪族である、項目５８に記載のポリマー。
（項目６１）
Ｒａが、置換されていてもよい６員〜１０員のアリールである、項目５８に記載のポリマー。
（項目６２）
Ｒａが、窒素、酸素または硫黄から独立に選択される１個〜４個のへテロ原子を有する置換されていてもよい５員〜１０員のへテロアリールである、項目５８に記載のポリマー。
（項目６３）
Ｒａが、メチル、エチル、プロピル、ブチル、ビニル、アリル、フェニル、トリフルオロメチル、
【化１２０】
2010536799.tif 000022
、またはこれらのいずれか２つ以上から選択される、項目５８に記載のポリマー。
（項目６４）
Ｒａがトリフルオロメチルである、項目６３に記載のポリマー。
（項目６５）
Ｒａが、
【化１２１】
2010536799.tif 000023
である、項目６３に記載のポリマー。
（項目６６）
ポリマーを構成するポリマー鎖のエナンチオマー過剰率が、ポリマー鎖の一端から該ポリマー鎖の他端に向かって減少する、項目４７から項目６５のいずれか一項に記載のポリマー。
（項目６７）
ポリマーの一端から該ポリマーの次端に向かうエナンチオマー過剰率の減少が、漸減的である、項目６６に記載のポリマー。
（項目６８）
ポリマーのエナンチオマー過剰率が、９５％を超える、項目４７から項目６５のいずれか一項に記載のポリマー。
（項目６９）
ポリマーのエナンチオマー過剰率が、９７％を超える、項目６８に記載のポリマー。
（項目７０）
ポリマーのエナンチオマー過剰率が、９８％を超える、項目６９に記載のポリマー。
（項目７１）
ポリマーのエナンチオマー過剰率が、９９％を超える、項目７０に記載のポリマー。
（項目７２）
式
【化１２２】
2010536799.tif 000024
のポリマー
［式中、
Ｒａは、Ｃ１〜１２脂肪族；窒素、酸素および硫黄からなる群から独立に選択される１個〜４個のへテロ原子を有するＣ１〜１２へテロ脂肪族；６員〜１０員のアリール；窒素、酸素または硫黄から独立に選択される１個〜４個のへテロ原子を有する５員〜１０員のヘテロアリール；窒素、酸素および硫黄からなる群から独立に選択される１個〜２個のへテロ原子を有する４員〜７員の複素環式からなる群から選択される置換されていてもよい基であり、
ＲｂおよびＲｃは、それぞれ独立に、水素であるか；あるいはＣ１〜１２脂肪族；窒素、酸素および硫黄からなる群から独立に選択される１個〜４個のへテロ原子を有するＣ１〜１２へテロ脂肪族；６員〜１０員のアリール；窒素、酸素または硫黄から独立に選択される１個〜４個のへテロ原子を有する５員〜１０員のヘテロアリール；ならびに窒素、酸素および硫黄からなる群から独立に選択される１個〜２個のへテロ原子を有する４員〜７員の複素環式からなる群から選択される置換されていてもよい基であり、
ここで、（ＲａおよびＲｃ）、（ＲｂおよびＲｃ）および（ＲａおよびＲｂ）のいずれも、それらの間にある原子と一緒になって、置換されていてもよいＣ３〜Ｃ１４炭素環、置換されていてもよいＣ３〜Ｃ１４複素環、置換されていてもよいＣ６〜Ｃ１０アリール、および置換されていてもよいＣ５〜Ｃ１０ヘテロアリールからなる群から選択される１つまたは複数の環を形成することができ、
ここで、該ポリマーのアイソタクティシティーは、９０％を超える］。
（項目７３）
ポリマーを構成するポリマー鎖のアイソタクチシティーが、該ポリマー鎖の他端近辺に比べ、該ポリマー鎖の一端近辺でより大きい、項目４７から項目６５のいずれか一項に記載のポリマー。
（項目７４）
ポリマーを構成するポリマー鎖のアイソタクチシティーが、該ポリマー鎖の一端から該ポリマー鎖の他端に向けて減少する、項目４７から項目６５のいずれか一項に記載のポリマー。
（項目７５）
８０％を超えるｍ−二連子含有量で光学的に不活性である、項目４７から項目６５のいずれか一項に記載のポリマー。
（項目７６）
９０％を超えるｍ−二連子含有量で光学的に不活性である、項目４７から項目６５のいずれか一項に記載のポリマー。
（項目７７）
９５％を超えるｍ−二連子含有量で光学的に不活性である、項目４７から項目６５のいずれか一項に記載のポリマー。
（項目７８）
９９％を超えるｍ−二連子含有量で光学的に不活性である、項目４７から項目６５のいずれか一項に記載のポリマー。
（項目７９）
ａ）式
【化１２３】
2010536799.tif 000025
［式中、
Ｒａは、Ｃ１〜１２脂肪族；窒素、酸素および硫黄からなる群から独立に選択される１個〜４個のへテロ原子を有するＣ１〜１２へテロ脂肪族；６員〜１０員のアリール；窒素、酸素または硫黄から独立に選択される１個〜４個のへテロ原子を有する５員〜１０員のヘテロアリール；窒素、酸素および硫黄からなる群から独立に選択される１個〜２個のへテロ原子を有する４員〜７員の複素環式からなる群から選択される置換されていてもよい基であり、
ＲｂおよびＲｃは、それぞれ独立に、水素であるか；あるいはＣ１〜１２脂肪族；窒素、酸素および硫黄からなる群から独立に選択される１個〜４個のへテロ原子を有するＣ１〜１２へテロ脂肪族；６員〜１０員のアリール；窒素、酸素または硫黄から独立に選択される１個〜４個のへテロ原子を有する５員〜１０員のヘテロアリール；ならびに窒素、酸素および硫黄からなる群から独立に選択される１個〜２個のへテロ原子を有する４員〜７員の複素環式からなる群から選択される置換されていてもよい基であり、
ここで、（ＲａおよびＲｃ）、（ＲｂおよびＲｃ）および（ＲａおよびＲｂ）のいずれも、それらの間にある原子と一緒になって、置換されていてもよいＣ３〜Ｃ１４炭素環、置換されていてもよいＣ３〜Ｃ１４複素環、置換されていてもよいＣ６〜Ｃ１０アリール、および置換されていてもよいＣ５〜Ｃ１０ヘテロアリールからなる群から選択される１つまたは複数の環を形成することができる］のプロキラルなエポキシドを準備すること、および
ｂ）該エポキシドを適切な条件下において二金属触媒で処理して式
【化１２４】
2010536799.tif 000026
のポリマーを形成することを含む、重合方法。
（項目８０）
前記二金属触媒が、項目１から項目４６のいずれか一項に記載の二金属錯体である、項目７９に記載の方法。
（項目８１）
ステップ（ａ）の後に、式
【化１２５】
2010536799.tif 000027
を有する少なくとも１種のさらなるエポキシドを添加するステップをさらに含み、ここで、さらなるエポキシドのそれぞれが、ステップ（ａ）で準備されるエポキシドの構造と異なる構造を有し、その結果、ステップ（ｂ）で形成されるポリマーが、２種以上のエポキシドのコポリマーである、項目７９に記載の方法。
（項目８２）
前記二金属触媒が、式ＩＩ
【化１２６】
2010536799.tif 000028
［式中、
Ｍは、典型金属であり；
Ｑは、出現する毎に、Ｃ３〜Ｃ１４炭素環、Ｃ６〜Ｃ１０アリール基、Ｃ３〜Ｃ１４複素環、およびＣ５〜Ｃ１０ヘテロアリール基からなる群から選択される置換されていてもよい部分であるか、または置換されていてもよいＣ２〜２０脂肪族基であり、ここで、１つまたは複数のメチレン単位は、独立に、−ＮＲｙ−、−Ｎ（Ｒｙ）Ｃ（Ｏ）−、−Ｃ（Ｏ）Ｎ（Ｒｙ）−、−ＯＣ（Ｏ）Ｎ（Ｒｙ）−、−Ｎ（Ｒｙ）Ｃ（Ｏ）Ｏ−、−ＯＣ（Ｏ）Ｏ−、−Ｏ−、−Ｃ（Ｏ）−、−ＯＣ（Ｏ）−、−Ｃ（Ｏ）Ｏ−、−Ｓ−、−ＳＯ−、−ＳＯ２−、−Ｃ（＝Ｓ）−、−Ｃ（＝ＮＲｙ）−、−Ｃ（＝ＮＯＲｙ）−、または−Ｎ＝Ｎ−で代替されていてもよく；
Ｒｙは、出現する毎に独立に、水素であるか、または置換されていてもよいＣ１〜６脂肪族基であり；
Ｒ１およびＲ２は、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙであるか；あるいはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；窒素、酸素および硫黄からなる群から独立に選択される１個〜２個のへテロ原子を有する４員〜７員の複素環式からなる群から選択される置換されていてもよい基であるか、あるいは
Ｒ１およびＲ２は、それらの間にある原子と一緒になって、置換されていてもよい４員〜１４員の炭素環、置換されていてもよい４員〜１４員の複素環、置換されていてもよい６員〜１０員のアリール基、あるいは窒素、酸素または硫黄から独立に選択される１個〜４個のへテロ原子を有する置換されていてもよい５員〜１０員のヘテロアリール基を形成し、
Ｒ３、Ｒ４、Ｒ５、Ｒ６、Ｒ７、Ｒ８およびＲ９は、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙであるか；あるいはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；ならびに窒素、酸素および硫黄からなる群から独立に選択される１個〜２個のへテロ原子を有する４員〜７員の複素環式からなる群から選択される置換されていてもよい基であり、ここで、隣接するＲ６基、Ｒ７基、Ｒ８基またはＲ９基は、一緒になって、０個〜４個のへテロ原子を含む置換されていてもよい飽和、部分不飽和、または芳香族の５員環〜１２員環を形成することができる］
を有する、項目７９に記載の方法。
（項目８３）
ｎが０である、項目８２に記載の方法。
（項目８４）
ｎが１である、項目８２に記載の方法。
（項目８５）
ｎが２である、項目８２に記載の方法。
（項目８６）
Ｘがハロゲンである、項目８２に記載の方法。
（項目８７）
ＸがＣｌである、項目８２に記載の方法。
（項目８８）
適切な条件が、１種または複数の共触媒を含む、項目７９に記載の方法。
（項目８９）
前記共触媒が、アミン、ホスホニウム塩、アンモニウム塩、アルソニウム塩、およびこれらのいずれか２つ以上の組合せからなる群から選択される、項目８８に記載の方法。
（項目９０）
前記共触媒がＰＰＮ−Ｘであり、ここで、Ｘは求核基である、項目８８に記載の方法。
（項目９１）
前記共触媒がＰＰＮＯＡｃである、項目９０に記載の方法。
（項目９２）
ポリマーのエナンチオマー過剰率が、９０％を超える、項目７９または項目８２に記載の方法。
（項目９３）
ポリマーのエナンチオマー過剰率が、９５％を超える、項目７９または項目８２に記載の方法。
（項目９４）
ポリマーのエナンチオマー過剰率が、９７％を超える、項目７９または項目８２に記載の方法。
（項目９５）
ポリマーのエナンチオマー過剰率が、９８％を超える、項目７９または項目８２に記載の方法。
（項目９６）
ポリマーのエナンチオマー過剰率が、９９％を超える、項目７９または項目８２に記載の方法。
（項目９７）
前記重合がエナンチオ選択的である、項目７９または項目８２に記載の方法。
（項目９８）
速度論的分割である、項目７９または項目８２に記載の方法。
（項目９９）
前記重合がリビング重合である、項目７９または項目８２に記載の方法。
（項目１００）
未反応エポキシドを回収するステップをさらに含み、ここで、回収されたエポキシドがエナンチオマーとして濃縮されている、項目７９から項目９９のいずれか一項に記載の方法。
（項目１０１）
前記回収されたエポキシドのエナンチオマー過剰率が、５０％を超える、項目１００に記載の方法。
（項目１０２）
前記回収されたエポキシドのエナンチオマー過剰率が、７５％を超える、項目１００に記載の方法。
（項目１０３）
前記回収されたエポキシドのエナンチオマー過剰率が、９０％を超える、項目１００に記載の方法。
（項目１０４）
前記回収されたエポキシドのエナンチオマー過剰率が、９５％を超える、項目１００に記載の方法。
（項目１０５）
前記回収されたエポキシドのエナンチオマー過剰率が、９７％を超える、項目１００に記載の方法。
（項目１０６）
前記回収されたエポキシドのエナンチオマー過剰率が、９８％を超える、項目１００に記載の方法。
（項目１０７）
前記回収されたエポキシドのエナンチオマー過剰率が、９９％を超える、項目１００に記載の方法。
（項目１０８）
項目４７から項目７８のいずれか一項に記載のポリマーを含む、食品包装に適した材料。
（項目１０９）
項目４７から項目７８のいずれか一項に記載のポリマーを含む、耐油性材料。
（項目１１０）
項目４７から項目７８のいずれか一項に記載のポリマーを含む、電子機器ケーシングに適した材料。
（項目１１１）
項目４７から項目７８のいずれか一項に記載のポリマーを含む、消費財を包装するのに適した材料。
（項目１１２）
前記材料がフィルムである、項目１０８から項目１１１のいずれか一項に記載の材料。
（項目１１３）
項目４７から項目７８のいずれか一項に記載のポリマーを含む、キラルなクロマトグラフィー媒体に適した材料。
（項目１１４）
項目４７から項目７８のいずれか一項に記載のポリマーを含む、ポリマー試薬に適した材料。
（項目１１５）
項目４７から項目７８のいずれか一項に記載のポリマーを含む、ポリマー触媒に適した材料。
（項目１１６）
押出し成形される、項目１０８から項目１１１のいずれか一項に記載の材料。
（項目１１７）
熱成形される、項目１０８から項目１１１のいずれか一項に記載の材料。
【手続補正２】
【補正対象書類名】特許請求の範囲
【補正対象項目名】全文
【補正方法】変更
【補正の内容】
【特許請求の範囲】
【請求項１】
式Ｉ
【化９９】
2010536799.tif 000029
の二金属錯体
［式中、
Ｍは、金属原子であり、
Ｘは、求核基であり、
ｎは、０〜２の整数（両端を含む）であり、
Ｌ１、Ｌ２、Ｙ１、およびＹ２は、出現する毎に独立に、−Ｏ−、−Ｐ（Ｒ'）２−、
＝ＮＲ'−、または−Ｎ（Ｒ'）２−であり、
【化１００】
2010536799.tif 000030
は、出現する毎に、Ｃ２〜１２脂肪族；Ｃ７〜１２アリールアルキル；６員〜１０員のアリール；窒素、酸素または硫黄から独立に選択される１個〜４個のヘテロ原子を有する５員〜１０員のヘテロアリール；ならびに窒素、酸素および硫黄からなる群から独立に選択される１個〜２個のヘテロ原子を有する４員〜７員の複素環式からなる群から選択される置換されていてもよい部分であり、
【化１０１】
2010536799.tif 000031
は、出現する毎に、Ｃ７〜１２アリールアルキル；６員〜１０員のアリール；および窒素、酸素または硫黄から独立に選択される１個〜４個のヘテロ原子を有する５員〜１０員のヘテロアリールからなる群から選択される置換されていてもよい部分であり、
【化１０２】
2010536799.tif 000032
は、各
【化１０３】
2010536799.tif 000033
のアリール環またはヘテロアリール環に直接連結された単結合を表し、
Ｒ'は、出現する毎に、水素であるか；またはＣ３〜Ｃ１４炭素環、Ｃ６〜Ｃ１０アリ
ール基、Ｃ３〜Ｃ１４複素環、およびＣ５〜Ｃ１０ヘテロアリール基からなる群から選択される置換されていてもよい部分；または置換されていてもよいＣ２〜２０脂肪族基であり、ここで、１つまたは複数のメチレン単位は、独立に、−ＮＲｙ−、−Ｎ（Ｒｙ）Ｃ（Ｏ）−、−Ｃ（Ｏ）Ｎ（Ｒｙ）−、−ＯＣ（Ｏ）Ｎ（Ｒｙ）−、−Ｎ（Ｒｙ）Ｃ（Ｏ）Ｏ−、−ＯＣ（Ｏ）Ｏ−、−Ｏ−、−Ｃ（Ｏ）−、−ＯＣ（Ｏ）−、−Ｃ（Ｏ）Ｏ−、−Ｓ−、−ＳＯ−、−ＳＯ２−、−Ｃ（＝Ｓ）−、−Ｃ（＝ＮＲｙ）−、−Ｃ（＝ＮＯＲｙ）−または−Ｎ＝Ｎ−で代替されていてもよいか；あるいは２つのＲ'が、それらの間にあ
る原子と一緒になって、単環式または二環式の５員環〜１２員環を形成し；
ここで、置換基は、１つまたは複数の有機カチオンを含むことができ、
Ｒｙは、出現する毎に独立に、水素、または置換されていてもよいＣ１〜６脂肪族基である］。
【請求項２】
Ｍが典型金属である、請求項１に記載の二金属錯体。
【請求項３】
Ｍが、５族〜１２族（両端を含む）からの遷移金属、ホウ素、およびアルミニウムからなる群から選択される、請求項１に記載の二金属錯体。
【請求項４】
Ｍが、ランタニドから選択される、請求項１に記載の二金属錯体。
【請求項５】
Ｍが、Ｃｒ、Ｍｎ、Ｖ、Ｆｅ、Ｃｏ、Ｍｏ、Ｗ、Ｒｕ、Ｔｉ、Ａｌ、Ｚｒ、ＨｆおよびＮｉからなる群から選択される、請求項３に記載の二金属錯体。
【請求項６】
ＭがＣｏである、請求項５に記載の二金属錯体。
【請求項７】
軸性キラリティーを有する元素を含む、請求項１から６のいずれか一項に記載の二金属錯体。
【請求項８】
軸性キラリティーを有する前記元素が、次式
【化１０４】
2010536799.tif 000034
を有する式Ｉの部分に含まれる、請求項７に記載の二金属錯体。
【請求項９】
前記軸性キラリティーが、次式
【化１０５】
2010536799.tif 000035
に示す結合Ｂ１の周りの分子の回転障害に由来する、請求項７に記載の二金属錯体。
【請求項１０】
前記錯体が、式Ｉ−ａ
【化１０６】
2010536799.tif 000036
［式中、
Ｑは、出現する毎に、Ｃ３〜Ｃ１４炭素環、Ｃ６〜Ｃ１０アリール基、Ｃ３〜Ｃ１４複素環、およびＣ５〜Ｃ１０ヘテロアリール基からなる群から選択される置換されていてもよい部分であるか；または置換されていてもよいＣ２〜２０脂肪族基であり、ここで、１つまたは複数のメチレン単位は、独立に、−ＮＲｙ−、−Ｎ（Ｒｙ）Ｃ（Ｏ）−、−Ｃ（Ｏ）Ｎ（Ｒｙ）−、−ＯＣ（Ｏ）Ｎ（Ｒｙ）−、−Ｎ（Ｒｙ）Ｃ（Ｏ）Ｏ−、−ＯＣ（Ｏ）Ｏ−、−Ｏ−、−Ｃ（Ｏ）−、−ＯＣ（Ｏ）−、−Ｃ（Ｏ）Ｏ−、−Ｓ−、−ＳＯ−、−ＳＯ２−、−Ｃ（＝Ｓ）−、−Ｃ（＝ＮＲｙ）−、−Ｃ（＝ＮＯＲｙ）−、または−Ｎ＝Ｎ−で代替されていてもよく；
Ｒｙは、出現する毎に独立に、水素であるか、または置換されていてもよいＣ１〜６脂肪族基であり；
Ｒ１およびＲ２は、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙであるか、あるいはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；窒素、酸素および硫黄からなる群から独立に選択される１個〜２個のへテロ原子を有する４員〜７員の複素環式からなる群から選択される置換されていてもよい基であるか、あるいは
Ｒ１およびＲ２は、それらの間にある原子と一緒になって、置換されていてもよい４員〜１４員の炭素環、置換されていてもよい４員〜１４員の複素環、置換されていてもよい６員〜１０員のアリール基、または窒素、酸素もしくは硫黄から独立に選択される１個〜４個のへテロ原子を有する置換されていてもよい５員〜１０員のヘテロアリール基を形成し、
Ｒ３およびＲ４は、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒ、−ＮＲｙＣ（Ｏ）ＯＲｙであるか；あるいはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；窒素、酸素および硫黄からなる群から独立に選択される１個〜２個のへテロ原子を有する４員〜７員の複素環式からなる群から選択される置換されていてもよい基である］
を有する、請求項１に記載の二金属錯体。
【請求項１１】
前記錯体が、式Ｉ−ｂ
【化１０７】
2010536799.tif 000037
［式中、
Ｑは、出現する毎に、Ｃ３〜Ｃ１４炭素環、Ｃ６〜Ｃ１０アリール基、Ｃ３〜Ｃ１４複素環、およびＣ５〜Ｃ１０ヘテロアリール基からなる群から選択される置換されていてもよい部分であるか；または置換されていてもよいＣ２〜２０脂肪族基であり、ここで、１つまたは複数のメチレン単位は、独立に、−ＮＲｙ−、−Ｎ（Ｒｙ）Ｃ（Ｏ）−、−Ｃ（Ｏ）Ｎ（Ｒｙ）−、−ＯＣ（Ｏ）Ｎ（Ｒｙ）−、−Ｎ（Ｒｙ）Ｃ（Ｏ）Ｏ−、−ＯＣ（Ｏ）Ｏ−、−Ｏ−、−Ｃ（Ｏ）−、−ＯＣ（Ｏ）−、−Ｃ（Ｏ）Ｏ−、−Ｓ−、−ＳＯ−、−ＳＯ２−、−Ｃ（＝Ｓ）−、−Ｃ（＝ＮＲｙ）−、−Ｃ（＝ＮＯＲｙ）−、または−Ｎ＝Ｎ−で代替されていてもよく；
Ｒｙは、出現する毎に独立に、水素であるか、または置換されていてもよいＣ１〜６脂肪族基であり；
Ｒ５、Ｒ５ａおよびＲ５ｂは、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙであるか；あるいはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；ならびに窒素、酸素および硫黄からなる群から独立に選択される１個〜２個のへテロ原子を有する４員〜７員の複素環式からなる群から選択される置換されていてもよい基であり、ここで、隣接するＲ５基、Ｒ５ａ基またはＲ５ｂ基は、一緒になって、０個〜４個のへテロ原子を含む、置換されていてもよい飽和、部分不飽和の、または芳香族の５員環〜１２員環を形成する］
を有する、請求項１に記載の二金属錯体。
【請求項１２】
式Ｉ−ｃ
【化１０８】
2010536799.tif 000038
［式中、
Ｑは、出現する毎に、Ｃ３〜Ｃ１４炭素環、Ｃ６〜Ｃ１０アリール基、Ｃ３〜Ｃ１４複素環、およびＣ５〜Ｃ１０ヘテロアリール基からなる群から選択される置換されていてもよい部分であるか、または置換されていてもよいＣ２〜２０脂肪族基であり、ここで、１つまたは複数のメチレン単位は、独立に、−ＮＲｙ−、−Ｎ（Ｒｙ）Ｃ（Ｏ）−、−Ｃ（Ｏ）Ｎ（Ｒｙ）−、−ＯＣ（Ｏ）Ｎ（Ｒｙ）−、−Ｎ（Ｒｙ）Ｃ（Ｏ）Ｏ−、−ＯＣ（Ｏ）Ｏ−、−Ｏ−、−Ｃ（Ｏ）−、−ＯＣ（Ｏ）−、−Ｃ（Ｏ）Ｏ−、−Ｓ−、−ＳＯ−、−ＳＯ２−、−Ｃ（＝Ｓ）−、−Ｃ（＝ＮＲｙ）−、−Ｃ（＝ＮＯＲｙ）−、または−Ｎ＝Ｎ−で代替されていてもよく；
Ｒｙは、出現する毎に独立に、水素であるか、または置換されていてもよいＣ１〜６脂肪族基であり；
Ｒ５、Ｒ６、Ｒ７、Ｒ８、およびＲ９は、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙであるか；あるいはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；ならびに窒素、酸素および硫黄からなる群から独立に選択される１個〜２個のへテロ原子を有する４員〜７員の複素環式からなる群から選択される置換されていてもよい基であり、ここで、隣接するＲ６基、Ｒ７基、Ｒ８基、またはＲ９基は、一緒になって、０個〜４個のへテロ原子を含み置換されていてもよい飽和、部分不飽和、または芳香族の５員環〜１２員環を形成することができる］
を有する、請求項１に記載の二金属錯体。
【請求項１３】
式ＩＩ
【化１０９】
2010536799.tif 000039
［式中、
Ｑは、出現する毎に、Ｃ３〜Ｃ１４炭素環、Ｃ６〜Ｃ１０アリール基、Ｃ３〜Ｃ１４複素環、およびＣ５〜Ｃ１０ヘテロアリール基からなる群から選択される置換されていてもよい部分であるか、または置換されていてもよいＣ２〜２０脂肪族基であり、ここで、１つまたは複数のメチレン単位は、独立に、−ＮＲｙ−、−Ｎ（Ｒｙ）Ｃ（Ｏ）−、−Ｃ（Ｏ）Ｎ（Ｒｙ）−、−ＯＣ（Ｏ）Ｎ（Ｒｙ）−、−Ｎ（Ｒｙ）Ｃ（Ｏ）Ｏ−、−ＯＣ（Ｏ）Ｏ−、−Ｏ−、−Ｃ（Ｏ）−、−ＯＣ（Ｏ）−、−Ｃ（Ｏ）Ｏ−、−Ｓ−、−ＳＯ−、−ＳＯ２−、−Ｃ（＝Ｓ）−、−Ｃ（＝ＮＲｙ）−、−Ｃ（＝ＮＯＲｙ）−、または−Ｎ＝Ｎ−で代替されていてもよく；
Ｒｙは、出現する毎に独立に、水素であるか、または置換されていてもよいＣ１〜６脂肪族基であり；
Ｒ１およびＲ２は、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙであるか；あるいはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；窒素、酸素および硫黄からなる群から独立に選択される１個〜２個のへテロ原子を有する４員〜７員の複素環式からなる群から選択される置換されていてもよい基であるか、あるいは
Ｒ１およびＲ２は、それらの間にある原子と一緒になって、置換されていてもよい４員〜１４員の炭素環、置換されていてもよい４員〜１４員の複素環、置換されていてもよい６員〜１０員のアリール基、あるいは窒素、酸素または硫黄から独立に選択される１個〜４個のへテロ原子を有する置換されていてもよい５員〜１０員のヘテロアリール基を形成し、
Ｒ３、Ｒ４、Ｒ５、Ｒ６、Ｒ７、Ｒ８およびＲ９は、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙであるか；またはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；ならびに窒素、酸素および硫黄からなる群から独立に選択される１個〜２個のへテロ原子を有する４員〜７員の複素環式からなる群から選択される置換されていてもよい基であり、ここで、隣接するＲ６基、Ｒ７基、Ｒ８基およびＲ９基は、一緒になって、０個〜４個のへテロ原子を含み置換されていてもよい飽和、部分不飽和、または芳香族の５員環〜１２員環を形成する］
を有する、請求項１に記載の二金属錯体。
【請求項１４】
ＭがＣｏである、請求項１３に記載の二金属錯体。
【請求項１５】
ｎが０である、請求項１または請求項１３に記載の二金属錯体。
【請求項１６】
ｎが１である、請求項１または請求項１３に記載の二金属錯体。
【請求項１７】
ｎが２である、請求項１または請求項１３に記載の二金属錯体。
【請求項１８】
Ｘがハロゲンである、請求項１または請求項１３に記載の二金属錯体。
【請求項１９】
ＸがＣｌである、請求項１８に記載の二金属錯体。
【請求項２０】
Ｑが、置換されていてもよいＣ５〜１０脂肪族である、請求項１３に記載の二金属錯体。
【請求項２１】
Ｑが、置換されていてもよいＣ６〜８脂肪族である、請求項２０に記載の二金属錯体。
【請求項２２】
Ｑが、置換されていてもよい１，２−シクロヘキシルである、請求項２１に記載の二金属錯体。
【請求項２３】
ビアリールの間を連結する結合が、Ｓキラリティーを有する場合に、Ｑが、（Ｒ，Ｒ）−１，２−シクロヘキシルである、請求項２２に記載の二金属錯体。
【請求項２４】
ビアリールの間を連結する結合が、Ｒキラリティーを有する場合に、Ｑが、（Ｓ，Ｓ）−１，２−シクロヘキシルである、請求項２２に記載の二金属錯体。
【請求項２５】
Ｒ１およびＲ２が、それらの間にある原子と一緒になって、６員〜１０員のアリール基；４員〜１４員の炭素環；あるいは窒素環、酸素環または硫黄環から独立に選択される１個〜４個のへテロ原子を有する５員〜１０員のヘテロアリール基を形成する、請求項１３に記載の二金属錯体。
【請求項２６】
Ｒ１およびＲ２が、それらの間にある原子と一緒になって、６員〜１０員のアリール環を形成する、請求項２５に記載の二金属錯体。
【請求項２７】
Ｒ１およびＲ２が、それらの間にある原子と一緒になって、６員のアリール環を形成する、請求項２６に記載の二金属錯体。
【請求項２８】
Ｒ１およびＲ２が、それらの間にある原子と一緒になって、
【化１１０】
2010536799.tif 000040
を形成する、請求項２７に記載の二金属錯体。
【請求項２９】
Ｒ１およびＲ２が、それらの間にある原子と一緒になって、
【化１１１】
2010536799.tif 000041
を形成する、請求項２５に記載の二金属錯体。
【請求項３０】
Ｒ３、Ｒ４、Ｒ５、Ｒ６およびＲ８が、それぞれ水素である、請求項１３に記載の二金属錯体。
【請求項３１】
Ｒ３、Ｒ４、Ｒ５、Ｒ６、Ｒ７、Ｒ８およびＲ９が、それぞれ水素である、請求項１３に記載の二金属錯体。
【請求項３２】
Ｒ３、Ｒ４、Ｒ５、Ｒ６、Ｒ７、Ｒ８およびＲ９の中の１つまたは複数が、有機カチオンで置換されている、請求項１３に記載の二金属錯体。
【請求項３３】
前記有機カチオンが、第４級アンモニウム基である、請求項３２に記載の二金属錯体。
【請求項３４】
各有機カチオンが、求核基であるＸで錯化されている、請求項３２に記載の二金属錯体。
【請求項３５】
Ｘが、２，４−ジニトロフェノレートアニオンである、請求項３４に記載の二金属錯体。
【請求項３６】
Ｒ７およびＲ９が、Ｃ１〜１２脂肪族；および窒素、酸素および硫黄からなる群から独立に選択される１個〜４個のへテロ原子を有するＣ１〜１２へテロ脂肪族からなる群から選択される、独立に、置換されていてもよい基である、請求項１３に記載の二金属錯体。
【請求項３７】
Ｒ７およびＲ９が、独立に、置換されていてもよいＣ１〜６脂肪族基である、請求項３６に記載の二金属錯体。
【請求項３８】
Ｒ７およびＲ９が、ｔ−ブチルである、請求項３７に記載の二金属錯体。
【請求項３９】
ラセミ型である、請求項１または請求項１３に記載の二金属錯体。
【請求項４０】
非ラセミ型である、請求項１または請求項１３に記載の二金属錯体。
【請求項４１】
軸対称をもつ、請求項１または請求項１３に記載の二金属錯体。
【請求項４２】
触媒である、請求項１または請求項１３に記載の二金属錯体。
【請求項４３】
式ＩＩ−ａ
【化１１２】
2010536799.tif 000042
を有する、請求項１３に記載の二金属錯体。
【請求項４４】
式ＩＩ−ｂ
【化１１３】
2010536799.tif 000043
を有する、請求項４３に記載の二金属錯体。
【請求項４５】
【化１１４】
2010536799.tif 000044
【化１１５】
2010536799.tif 000045
【化１１６】
2010536799.tif 000046
【化１１７】
2010536799.tif 000047
から選択される、請求項４３に記載の二金属錯体。
【請求項４６】
式ＩＩ−ｃ
【化１１８】
2010536799.tif 000048
を有する、請求項１３に記載の二金属錯体。
【請求項４７】
式
【化１１９】
2010536799.tif 000049
のポリマー
［式中、
Ｒａは、Ｃ１〜１２脂肪族；窒素、酸素および硫黄からなる群から独立に選択される１個〜４個のへテロ原子を有するＣ１〜１２へテロ脂肪族；６員〜１０員のアリール；窒素、酸素または硫黄から独立に選択される１個〜４個のへテロ原子を有する５員〜１０員のヘテロアリール；窒素、酸素および硫黄からなる群から独立に選択される１個〜２個のへテロ原子を有する４員〜７員の複素環式からなる群から選択される置換されていてもよい基であり、
ＲｂおよびＲｃは、それぞれ独立に、水素であるか、あるいはＣ１〜１２脂肪族；窒素、酸素および硫黄からなる群から独立に選択される１個〜４個のへテロ原子を有するＣ１〜１２へテロ脂肪族；６員〜１０員のアリール；窒素、酸素または硫黄から独立に選択される１個〜４個のへテロ原子を有する５員〜１０員のヘテロアリール；ならびに窒素、酸素および硫黄からなる群から独立に選択される１個〜２個のへテロ原子を有する４員〜７員の複素環式からなる群から選択される置換されていてもよい基であり、
ここで、（ＲａおよびＲｃ）、（ＲｂおよびＲｃ）および（ＲａおよびＲｂ）のいずれも、それらの間にある原子と一緒になって、置換されていてもよいＣ３〜Ｃ１４炭素環、置換されていてもよいＣ３〜Ｃ１４複素環、置換されていてもよいＣ６〜Ｃ１０アリール、および置換されていてもよいＣ５〜Ｃ１０ヘテロアリールからなる群から選択される１つまたは複数の環を形成することができ、
ここで、該ポリマーのエナンチオマー過剰率は、９０％を超える］。
【請求項４８】
式
【化１２２】
2010536799.tif 000050
のポリマー
［式中、
Ｒａは、Ｃ１〜１２脂肪族；窒素、酸素および硫黄からなる群から独立に選択される１個〜４個のへテロ原子を有するＣ１〜１２へテロ脂肪族；６員〜１０員のアリール；窒素、酸素または硫黄から独立に選択される１個〜４個のへテロ原子を有する５員〜１０員のヘテロアリール；窒素、酸素および硫黄からなる群から独立に選択される１個〜２個のへテロ原子を有する４員〜７員の複素環式からなる群から選択される置換されていてもよい基であり、
ＲｂおよびＲｃは、それぞれ独立に、水素であるか；あるいはＣ１〜１２脂肪族；窒素、酸素および硫黄からなる群から独立に選択される１個〜４個のへテロ原子を有するＣ１〜１２へテロ脂肪族；６員〜１０員のアリール；窒素、酸素または硫黄から独立に選択される１個〜４個のへテロ原子を有する５員〜１０員のヘテロアリール；ならびに窒素、酸素および硫黄からなる群から独立に選択される１個〜２個のへテロ原子を有する４員〜７員の複素環式からなる群から選択される置換されていてもよい基であり、
ここで、（ＲａおよびＲｃ）、（ＲｂおよびＲｃ）および（ＲａおよびＲｂ）のいずれも、それらの間にある原子と一緒になって、置換されていてもよいＣ３〜Ｃ１４炭素環、置換されていてもよいＣ３〜Ｃ１４複素環、置換されていてもよいＣ６〜Ｃ１０アリール、および置換されていてもよいＣ５〜Ｃ１０ヘテロアリールからなる群から選択される１つまたは複数の環を形成することができ、
ここで、該ポリマーのアイソタクティシティーは、９０％を超える］。
【請求項４９】
ａ）式
【化１２３】
2010536799.tif 000051
［式中、
Ｒａは、Ｃ１〜１２脂肪族；窒素、酸素および硫黄からなる群から独立に選択される１個〜４個のへテロ原子を有するＣ１〜１２へテロ脂肪族；６員〜１０員のアリール；窒素、酸素または硫黄から独立に選択される１個〜４個のへテロ原子を有する５員〜１０員のヘテロアリール；窒素、酸素および硫黄からなる群から独立に選択される１個〜２個のへテロ原子を有する４員〜７員の複素環式からなる群から選択される置換されていてもよい基であり、
ＲｂおよびＲｃは、それぞれ独立に、水素であるか；あるいはＣ１〜１２脂肪族；窒素、酸素および硫黄からなる群から独立に選択される１個〜４個のへテロ原子を有するＣ１〜１２へテロ脂肪族；６員〜１０員のアリール；窒素、酸素または硫黄から独立に選択される１個〜４個のへテロ原子を有する５員〜１０員のヘテロアリール；ならびに窒素、酸素および硫黄からなる群から独立に選択される１個〜２個のへテロ原子を有する４員〜７員の複素環式からなる群から選択される置換されていてもよい基であり、
ここで、（ＲａおよびＲｃ）、（ＲｂおよびＲｃ）および（ＲａおよびＲｂ）のいずれも、それらの間にある原子と一緒になって、置換されていてもよいＣ３〜Ｃ１４炭素環、置換されていてもよいＣ３〜Ｃ１４複素環、置換されていてもよいＣ６〜Ｃ１０アリール、および置換されていてもよいＣ５〜Ｃ１０ヘテロアリールからなる群から選択される１つまたは複数の環を形成することができる］のプロキラルなエポキシドを準備すること、および
ｂ）該エポキシドを適切な条件下において二金属触媒で処理して式
【化１２４】
2010536799.tif 000052
のポリマーを形成することを含み、
ここで、該ポリマーのエナンチオマー過剰率は、９０％を超えるか、または該ポリマーのアイソタクティシティーは、９０％を超え；そして、該二金属触媒が、請求項１から請求項４６のいずれか一項に記載の二金属錯体である、方法。
【請求項５０】
ステップ（ａ）の後に、式
【化１２５】
2010536799.tif 000053
を有する少なくとも１種のさらなるエポキシドを添加するステップをさらに含み、ここで、さらなるエポキシドのそれぞれが、ステップ（ａ）で準備されるエポキシドの構造と異なる構造を有し、その結果、ステップ（ｂ）で形成されるポリマーが、２種以上のエポキシドのコポリマーである、請求項４９に記載の方法。
【請求項５１】
前記二金属触媒が、式ＩＩ
【化１２６】
2010536799.tif 000054
［式中、
Ｍは、典型金属であり；
Ｑは、出現する毎に、Ｃ３〜Ｃ１４炭素環、Ｃ６〜Ｃ１０アリール基、Ｃ３〜Ｃ１４複素環、およびＣ５〜Ｃ１０ヘテロアリール基からなる群から選択される置換されていてもよい部分であるか、または置換されていてもよいＣ２〜２０脂肪族基であり、ここで、１つまたは複数のメチレン単位は、独立に、−ＮＲｙ−、−Ｎ（Ｒｙ）Ｃ（Ｏ）−、−Ｃ（Ｏ）Ｎ（Ｒｙ）−、−ＯＣ（Ｏ）Ｎ（Ｒｙ）−、−Ｎ（Ｒｙ）Ｃ（Ｏ）Ｏ−、−ＯＣ（Ｏ）Ｏ−、−Ｏ−、−Ｃ（Ｏ）−、−ＯＣ（Ｏ）−、−Ｃ（Ｏ）Ｏ−、−Ｓ−、−ＳＯ−、−ＳＯ２−、−Ｃ（＝Ｓ）−、−Ｃ（＝ＮＲｙ）−、−Ｃ（＝ＮＯＲｙ）−、または−Ｎ＝Ｎ−で代替されていてもよく；
Ｒｙは、出現する毎に独立に、水素であるか、または置換されていてもよいＣ１〜６脂肪族基であり；
Ｒ１およびＲ２は、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙであるか；あるいはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；窒素、酸素および硫黄からなる群から独立に選択される１個〜２個のへテロ原子を有する４員〜７員の複素環式からなる群から選択される置換されていてもよい基であるか、あるいは
Ｒ１およびＲ２は、それらの間にある原子と一緒になって、置換されていてもよい４員〜１４員の炭素環、置換されていてもよい４員〜１４員の複素環、置換されていてもよい６員〜１０員のアリール基、あるいは窒素、酸素または硫黄から独立に選択される１個〜４個のへテロ原子を有する置換されていてもよい５員〜１０員のヘテロアリール基を形成し、
Ｒ３、Ｒ４、Ｒ５、Ｒ６、Ｒ７、Ｒ８およびＲ９は、出現する毎に独立に、水素、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲｙ、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙであるか；あるいはＣ１〜１２脂肪族；窒素、酸素および硫黄からなる群から独立に選択される１個〜４個のへテロ原子を有するＣ１〜１２ヘテロ脂肪族；６員〜１０員のアリール；窒素、酸素または硫黄から独立に選択される１個〜４個のへテロ原子を有する５員〜１０員のヘテロアリール；ならびに窒素、酸素および硫黄からなる群から独立に選択される１個〜２個のへテロ原子を有する４員〜７員の複素環式からなる群から選択される置換されていてもよい基であり、ここで、隣接するＲ６基、Ｒ７基、Ｒ８基またはＲ９基は、一緒になって、０個〜４個のへテロ原子を含む置換されていてもよい飽和、部分不飽和、または芳香族の５員環〜１２員環を形成することができる］
を有する、請求項４９に記載の方法。
【請求項５２】
適切な条件が、１種または複数の共触媒を含む、請求項４９に記載の方法。
【請求項５３】
前記共触媒が、アミン、ホスホニウム塩、アンモニウム塩、アルソニウム塩、およびこれらのいずれか２つ以上の組合せからなる群から選択される、請求項５２に記載の方法。
【請求項５４】
前記共触媒がＰＰＮ−Ｘであり、ここで、Ｘは求核基である、請求項５２に記載の方法。
【請求項５５】
前記共触媒がＰＰＮＯＡｃである、請求項５４に記載の方法。
【請求項５６】
ポリマーのエナンチオマー過剰率が、９０％を超える、請求項４９または請求項５１に記載の方法。
【請求項５７】
未反応エポキシドを回収するステップをさらに含み、ここで、回収されたエポキシドがエナンチオマーとして濃縮されている、請求項４９から請求項５６のいずれか一項に記載の方法。
【請求項５８】
請求項４７および４８のいずれか一項に記載のポリマーを含む、食品包装に適した材料。
【請求項５９】
請求項４７および４８のいずれか一項に記載のポリマーを含む、耐油性材料。
【請求項６０】
請求項４７および４８のいずれか一項に記載のポリマーを含む、電子機器ケーシングに適した材料。
【請求項６１】
請求項４７および４８のいずれか一項に記載のポリマーを含む、消費財を包装するのに適した材料。
【請求項６２】
前記材料がフィルムである、請求項５８から請求項６１のいずれか一項に記載の材料。
【請求項６３】
請求項４７および４８のいずれか一項に記載のポリマーを含む、キラルなクロマトグラフィー媒体に適した材料。
【請求項６４】
請求項４７および４８のいずれか一項に記載のポリマーを含む、ポリマー試薬に適した材料。
【請求項６５】
請求項４７および４８のいずれか一項に記載のポリマーを含む、ポリマー触媒に適した材料。
【請求項６６】
押出し成形される、請求項５８から請求項６１のいずれか一項に記載の材料。
【請求項６７】
熱成形される、請求項５８から請求項６１のいずれか一項に記載の材料。